(57)【要約】【課題】ワイヤハーネスやこれと接する機器、部品に対する保護機能が従来に比べ一段と向上したワイヤハーネス用保護材およびワイヤハーネスの保護構造を提供する。【解決手段】（Ａ１）平均分子量が５００〜５０００のポリオールと平均分子量が５００未満のジオール、または、（Ａ２）平均分子量が４０００以下の分子鎖両末端に水酸基を有する液状ジエン系ゴム、および（Ｂ）ポリイソシアネートを含有する組成物からなる、周波数１０Ｈｚ〜５００Ｈｚにおける損失係数ηが０．０５以上であるワイヤハーネス用保護材である。また、そのような組成物からなる保護材でワイヤハーネスの保護すべき領域を被覆してなるワイヤハーネスの保護構造である。【選択図】      なし【特許請求の範囲】
【請求項１】
周波数１０Ｈｚ〜５００Ｈｚにおける損失係数ηが０．０５以上であることを特徴とするワイヤハーネス用保護材。
【請求項２】
（Ａ１）平均分子量が５００〜５０００のポリオールと平均分子量が５００未満のジオール、および（Ｂ）ポリイソシアネートを含有する組成物からなることを特徴とするワイヤハーネス用保護材。
【請求項３】
（Ａ２）平均分子量が４０００以下の分子鎖両末端に水酸基を有する液状ジエン系ゴム、および（Ｂ）ポリイソシアネートを含有する組成物からなることを特徴とするワイヤハーネス用保護材。
【請求項４】
（Ａ１）平均分子量が５００〜５０００のポリオールと平均分子量が５００未満のジオール、（Ａ２）平均分子量が４０００以下の分子鎖両末端にに水酸基を有する液状ジエン系ゴム、および（Ｂ）ポリイソシアネートを含有する組成物からなることを特徴とするワイヤハーネス用保護材。
【請求項５】
周波数１０Ｈｚ〜５００Ｈｚにおける損失係数ηが０．０５以上であることを特徴とする請求項２乃至４のいずれか１項記載のワイヤハーネス用保護材。
【請求項６】
ワイヤハーネスの保護すべき領域を、周波数１０Ｈｚ〜５００Ｈｚにおける損失係数ηが０．０５以上である保護材で被覆してなることを特徴とするワイヤハーネスの保護構造。
【請求項７】
ワイヤハーネスの保護すべき領域を、（Ａ１）平均分子量が５００〜５０００のポリオールと平均分子量が５００未満のジオール、および（Ｂ）ポリイソシアネートを含有する組成物からなる保護材で被覆してなることを特徴とするワイヤハーネスの保護構造。
【請求項８】
ワイヤハーネスの保護すべき領域を、（Ａ２）平均分子量が４０００以下の分子鎖両末端に水酸基を有する液状ジエン系ゴム、および（Ｂ）ポリイソシアネートを含有する組成物からなる保護材で被覆してなることを特徴とするワイヤハーネスの保護構造。
【請求項９】
ワイヤハーネスの保護すべき領域を、（Ａ１）平均分子量が５００〜５０００のポリオールと平均分子量が５００未満のジオール、（Ａ２）平均分子量が４０００以下の分子鎖両末端に水酸基を有する液状ジエン系ゴム、および（Ｂ）ポリイソシアネートを含有する組成物からなる保護材で被覆してなることを特徴とするワイヤハーネスの保護構造。
【請求項１０】
前記保護材は、周波数１０Ｈｚ〜５００Ｈｚにおける損失係数ηが０．０５以上であることを特徴とする請求項７乃至９のいずれか１項記載のワイヤハーネス用保護構造。
【発明の詳細な説明】
【０００１】
【発明の属する技術分野】
本発明は、自動車に配索されるワイヤハーネスの電線などの保護に使用されるワイヤハーネス用保護材およびワイヤハーネスの保護構造に関する。
【０００２】
【従来の技術】
自動車に配索されるワイヤハーネスには、振動による電線の摩耗や部品の損傷などを防止するため、チューブ、シート、テープなどの保護材が使用されている。
【０００３】
従来、この種の保護材の材料としては、塩化ビニル樹脂が一般的であったが、近年、このようなハロゲン元素を含む材料の環境に及ぼす影響を考慮して、オレフィン系ポリマーをベースとしたハロゲンフリーの材料が使用されるようになってきた。また、同様に環境対策の観点から、近年、燃費を改善するため自動車の軽量化が進められており、それに伴い、ワイヤハーネスやその保護材料についても軽量化が求められるようになり、かかる要求に応え得る保護材材料も開発されてきている（例えば、特許文献１参照）。
【０００４】
【特許文献】
特開２００２−１６７４７６公報
【０００５】
【発明が解決しようとする課題】
一方、近年、自動車用ワイヤハーネスの保護材には、ハロゲンフリー化や軽量化とともに、本来の保護機能を高めて、ワイヤハーネスやこれと接する自動車内の機器、部品の耐久性や信頼性をより向上させようとする要求がある。
【０００６】
しかしながら、上述したような従来の保護材材料は、保護機能についてはさほど差がなく、かかる要求に十分応えるものではなかった。
【０００７】
本発明は、このような従来の事情に対処してなされたもので、ワイヤハーネスやこれと接する機器、部品に対する保護機能が従来に比べ一段と向上したワイヤハーネス用保護材およびワイヤハーネスの保護構造を提供することを目的としている。
【０００８】
【課題を解決するための手段】
上記目的を達成するため、本願の請求項１記載の発明のワイヤハーネス用保護材は、周波数１０Ｈｚ〜５００Ｈｚにおける損失係数ηが０．０５以上であることを特徴とするものである。
【０００９】
本願の請求項２記載の発明のワイヤハーネス用保護材は、（Ａ１）平均分子量が５００〜５０００のポリオールと平均分子量が５００未満のジオール、および（Ｂ）ポリイソシアネートを含有する組成物からなることを特徴とするものである。
【００１０】
本願の請求項３記載の発明のワイヤハーネス用保護材は、（Ａ２）平均分子量が４０００以下の分子鎖両末端に水酸基を有する液状ジエン系ゴム、および（Ｂ）ポリイソシアネートを含有する組成物からなることを特徴とするものである。
【００１１】
本願の請求項４記載の発明のワイヤハーネス用保護材は、（Ａ１）平均分子量が５００〜５０００のポリオールと平均分子量が５００未満のジオール、（Ａ２）平均分子量が４０００以下の分子鎖両末端に水酸基を有する液状ジエン系ゴム、および（Ｂ）ポリイソシアネートを含有する組成物からなることを特徴とするものである。
【００１２】
上記請求項２乃至４の各ワイヤハーネス用保護材は、請求項５に記載したように、周波数１０Ｈｚ〜５００Ｈｚにおける損失係数ηが０．０５以上であってもよい。
【００１３】
また、上記目的を達成するため、本願の請求項６記載の発明のワイヤハーネスの保護構造は、ワイヤハーネスの保護すべき領域を、周波数１０Ｈｚ〜５００Ｈｚにおける損失係数ηが０．０５以上である保護材で被覆してなることを特徴とするものである。
【００１４】
本願の請求項７記載の発明のワイヤハーネスの保護構造は、ワイヤハーネスの保護すべき領域を、（Ａ１）平均分子量が５００〜５０００のポリオールと平均分子量が５００未満のジオール、および（Ｂ）ポリイソシアネートを含有する組成物からなる保護材で被覆してなることを特徴とするものである。
【００１５】
本願の請求項８記載の発明のワイヤハーネスの保護構造は、ワイヤハーネスの保護すべき領域を、（Ａ２）平均分子量が４０００以下の分子鎖両末端に水酸基を有する液状ジエン系ゴム、および（Ｂ）ポリイソシアネートを含有する組成物からなる保護材で被覆してなることを特徴とするものである。
【００１６】
本願の請求項９記載の発明のワイヤハーネスの保護構造は、ワイヤハーネスの保護すべき領域を、（Ａ１）平均分子量が５００〜５０００のポリオールと平均分子量が５００未満のジオール、（Ａ２）平均分子量が４０００以下の分子鎖両末端に水酸基を有する液状ジエン系ゴム、および（Ｂ）ポリイソシアネートを含有する組成物からなる保護材で被覆してなることを特徴とするものである。
【００１７】
上記請求項７乃至９の各ワイヤハーネスの保護構造において、前記保護材は、請求項１０に記載したように、周波数１０Ｈｚ〜５００Ｈｚにおける損失係数ηが０．０５以上であってもよい。
【００１８】
本発明のワイヤハーネス用保護材およびワイヤハーネスの保護構造においては、保護材が制振性能を有するため、ワイヤハーネスの振動が抑えられ、ワイヤハーネスやこれに接する機器、部材に対する保護機能が従来に比べ一段と向上し、ワイヤハーネスやこれに接する機器、部材の耐久性、信頼性を向上させることができる。また、ワイヤハーネスの振動が抑えられる結果、ワイヤハーネスと他の機器、部材との接触が減り、いわゆる固体伝搬音を減少させることができる。
【００１９】
【発明の実施の形態】
以下、本発明の実施の形態について説明する。
【００２０】
本発明のワイヤハーネス用保護材、および本発明のワイヤハーネスの保護構造に使用される保護材は、（Ａ１）平均分子量が５００〜５０００、好ましくは１０００〜２０００のポリオールと平均分子量が５００未満、好ましくは５０〜３００のジオール、または、（Ａ２）平均分子量が４０００以下、好ましくは５００〜３０００の分子鎖両末端に水酸基を有する液状ジエン系ゴムと、（ｂ）ポリイソシアネートを含有する組成物で構成される。この組成物の硬化物は、周波数１０Ｈｚ〜５００Ｈｚにおける損失係数ηが０．０５以上の特性を有する。また、この組成物は、（Ａ１）成分と（Ａ２）成分をともに含んでいてもよい。
【００２１】
（Ａ１）成分のうち、平均分子量が５００〜５０００のポリオールとしては、ポリエステルポリオール、ポリエーテルポリオール、ポリアクリル酸エステル系ポリオール、ポリカーボネート系ポリオール、ポリブタジエンポリオール等が挙げられ、なかでも、ポリエステルポリオール、ポリエーテルポリオールが好適である。これらは１種を単独で使用してもよく、２種以上を混合して使用してもよい。
【００２２】
（Ａ１）成分のうち、平均分子量が５００未満のジオールとしては、エチレンングリコール、プロピレングリコール、ブタンジオール、ヘキサンジオール、オクタンジオール、デカンジオール等の脂肪族系ジオール、Ｎ，Ｎ−ビス（２−ヒドロキシプロピル）アニリン等の芳香族系ジオール等が挙げられ、なかでも、オクタンジオール、デカンジオールが好適である。これらは１種を単独で使用してもよく、２種以上を混合して使用してもよい。
【００２３】
平均分子量が５００〜５０００のポリオールと平均分子量が５００未満のジオールの混合比は、平均分子量が５００〜５０００のポリオールに含まれる水酸基と平均分子量が５００未満のジオールに含まれる水酸基との比が当量比で１：１〜２．５となる範囲が好ましい。平均分子量が５００未満のジオールの割合が前記範囲より少ないと、制振性が低下し、また強度も不十分になるおそれがある。
【００２４】
（Ａ２）成分の平均分子量が４０００以下の分子鎖両末端に水酸基を有する液状ジエン系ゴムの液状ジエン系ゴムとしては、天然ゴム、イソプレンゴム、スチレンーブタジエンゴム、ブタジエンゴム、クロロプレンゴム、ニトリルブタジエンゴム等が挙げられ、なかでも、スチレンーブタジエンゴム、ブタジエンゴムが好適である。これらは１種を単独で使用してもよく、２種以上を混合して使用してもよい。
【００２５】
（Ｂ）成分のポリイソシアネートは、反応性イソシアネート基を１分子中に２個以上有する有機化合物であり、基本的にはポリウレタンの製造に使用されるものが使用可能である。その具体例としては、２，４−トリレンジイソシアネート、２，６−トリレンジイソシアネート、４，４´−ジフェニルメタンジイソシアネート、カルボジイミド変性ジフェニルメタンジイソシアネート、ｐ−フェニレンジイソシアネート、ｐ−キシレンジイソシアネート、テトラメチレン−１，４−ジイソシアネート、これらのポリイシアネートと上記（Ａ２）成分のプレポリマー等が挙げられる。これらは１種を単独で使用してもよく、２種以上を混合して使用してもよい。
【００２６】
この（Ｂ）成分のポリイソシアネートは、上記（Ａ１）成分および／または（Ａ２）成分に含まれる水酸基に対するイソシアネート基の割合（ＮＣＯ／ＯＨ）が当量比で０．５〜１．２になる範囲で配合することが好ましく、０．８〜１．１になる範囲であるとより好ましい。当量比が０．５未満では架橋点が少なくなり強度が低下する。また、当量比が１．２を超えると制振性が低下する。
【００２７】
本発明で使用される組成物には、上記各成分の他にさらに必要に応じて、この種の組成物に通常配合される添加剤、例えば無機充填剤、有機充填剤、難燃剤、顔料、瀝青物質、粘度調整剤、硬化促進剤等を、本発明の効果を阻害しない範囲で配合することができる。具体的には、例えば無機充填剤としては、カーボンブラック、シリカ、炭酸カルシウム、マイカ、タルク、酸化マグネシウム、酸化アルミニウム、水酸化マグネシウム、水酸化アルミニウム等が例示される。また、瀝青物質としては、ストレートアスファルト、セミブロンアスファルト、ブロンアスファルト等が例示される。さらに、粘度調整剤としては、ジブチルフタレート、ジオクチルフタレート、リン酸エステル等が例示される。
【００２８】
本発明のワイヤハーネス用保護材は、上記組成物を、常法により、チューブ状、シート状等に成形することにより得られ、また、このように成形されたワイヤハーネス用保護材をワイヤハーネスに外装することにより本発明のワイヤハーネスの保護構造が形成される。
【００２９】
本発明においては、上記組成物をそのままワイヤハーネスの保護すべき箇所に適用してもよい。
【００３０】
すなわち、例えば、ワイヤハーネスの保護すべき箇所の外周に、円筒状の成型用割り金型を被嵌し、この割り金型内に上記組成物を注型し硬化させる。図１は、このようにして形成されたワイヤハーネスの保護構造を示す斜視図で、１は、ワイヤハーネスを構成する電線群、２は、上記組成物を注型し硬化させて形成された保護被覆を示している。このような保護構造によれば、保護すべき箇所の大きさや形状などに柔軟に対応することができるうえ、例えばチューブを用いる場合には、通常、テープをその上に抑え巻きする必要があるが、このような抑え巻きを施す必要もなく、作業性に優れている。
【００３１】
なお、本発明においては、ワイヤハーネスの軽量化を図るため、上記組成物を発泡させ、発泡体としてもよい。発泡方法は特に限定されるものではないが、上記組成物に発泡剤として水を配合し、注型発泡させる方法が好ましい。発泡剤として添加する水の量は、（Ａ１）成分および／または（Ａ２）成分の合計量１００重量部に対し、０．５〜５重量部が適当であり、あまり少ないと発泡が不十分となり、逆にあまり多いと末端水酸基とイソシアネート基との反応が十分に進まないおそれがある。なお、水を添加した場合には、（Ｂ）成分のポリイソシアネートは、この水に含まれる水酸基を含め、前述したＮＣＯ／ＯＨが当量比で０．５〜１．２の範囲になるように配合することが好ましい。
【００３２】
【実施例】
次に、本発明を実施例によりさらに具体的に説明するが、本発明はこれらの実施例に限定されるものではない。なお、以下の記載において「部」は「重量部」を意味する。
【００３３】
実施例１
ポリエーテルポリオール（三井武田ケミカル社製  商品名アクトコールＭＮ−３０５０；平均分子量３０００、官能基数３）１００部と、オクタンジオールである２−エチル−１，３−ヘキサンジオール２６部と、無機充填剤として水酸化アルミニウム（巴工業社製  商品名アルコアＢ３０８）７０部と、カルボジイミド変性ジフェニルメタンジイソシアネート（日本ポリウレタン社製  商品名ミリオネートＭＴＬ；ポリイソシアネートＡと表記）６９部とを撹拌機を用いて均一に混合した後、ワイヤハーネスの電線群の外周に被嵌した成型用割り金型内に注入し、硬化させた。
【００３４】
実施例２
ポリエーテルポリオール（アクトコールＭＮ−３０５０）１００部と、オクタンジオールである２−エチル−１，３−ヘキサンジオール  ２６部と、無機充填剤として水酸化アルミニウム（アルコアＢ３０８）７０部と、発泡剤としてイオン交換水２部と、カルボジイミド変性ジフェニルメタンジイソシアネート（ミリオネートＭＴＬ）１０３部とを、撹拌機を用いて均一に混合した後、ワイヤハーネスの電線群の外周に被嵌した成型用割り金型内に注入し、発泡硬化させた。
【００３５】
実施例３
分子鎖両末端に水酸基を有する液状ポリブタジエンゴム（出光石油化学社製  商品名  ｐｏｌｙ  ｂｄ  Ｒ−１５ＨＴ；平均分子量１２００）１００部と、無機充填剤として水酸化アルミニウム（アルコアＢ３０８）４０部と、水酸基末端ポリブタジエンジフェニルメタンジイソシアネートプレポリマー（出光石油化学社製社製  商品名  ｐｏｌｙ  ｂｄ  ＭＣ−５０；ポリイソシアネートＢと表記）１３８部とを、撹拌機を用いて均一に混合した後、ワイヤハーネスの電線群の外周に被嵌した成型用割り金型内に注入し、硬化させた。
【００３６】
実施例４
ポリエーテルポリオール（アクトコールＭＮ−３０５０）２０部と、オクタンジオールである２−エチル−１，３−ヘキサンジオール  ２６部と、分子鎖両末端に水酸基を有する液状ポリブタジエンゴム（ｐｏｌｙ  ｂｄ  Ｒ−１５ＨＴ）８０部と、無機充填剤として水酸化アルミニウム（アルコアＢ３０８）４０部と、水酸基末端ポリブタジエンジフェニルメタンジイソシアネートプレポリマー（ｐｏｌｙ  ｂｄ  ＭＣ−５０）３９５部とを、撹拌機を用いて均一に混合した後、ワイヤハーネスの電線群の外周に被嵌した成型用割り金型内に注入し、硬化させた。
【００３７】
上記各実施例で形成された硬化体について、制振性の指標を示す損失係数、および密度を測定した。損失係数の測定は、ＪＩＳ  Ｇ  ０６０２「制振鋼板の振動減衰特性試験方法」に準拠し、硬化体から切り出した長さ３００ｍｍ、幅２５ｍｍ、厚さ２５ｍｍの試料を厚さ１．５ｍｍの鋼板に接着して試験片を作製し、試験片の保持は中央支持方式、試験片の加振は電磁加振機、損失係数算出方法は半値幅法により行った。これらの結果を組成とともに表１に示す。
【００３８】
【表１】
2004320919.tif 000002
【００３９】
表１から明らかなように、実施例ではいずれも各周波数における損失係数が０．０５以上と高く、振動に対し良好な制振性能を示すことがわかる。
【００４０】
【発明の効果】
以上説明したように、本発明のワイヤハーネス用保護材およびワイヤハーネスの保護構造によれば、ワイヤハーネスの振動が抑えられるため、ワイヤハーネスやこれに接する機器、部材の耐久性、信頼性を向上させることができるとともに、ワイヤハーネスの振動に伴ういわゆる固体伝搬音を減少させることができる。
【図面の簡単な説明】
【図１】本発明のワイヤハーネスの保護構造の一例を示す斜視図。
【符号の説明】
１……ワイヤハーネスの電線群
２……保護被覆
【図１】
2004320919.tif 000003